(57)【要約】【課題】色素増感太陽電池に用いられる色素の光吸収帯を太陽光のエネルギースペクトル分布の中心側にシフトさせて光エネルギーの利用効率の向上を図る。【解決手段】色素(10)が、π共役系平面骨格を有するとともに光照射により金属酸化物の伝導帯のエネルギー準位よりも高く励起されるπ共役平面体(11)と、π共役系平面骨格を有するとともにπ共役平面体(11)の縁端に結合しその平面骨格を拡張させるπ共役拡張基(12)と、π共役拡張基(12)に結合するとともに前記金属酸化物の表面に吸着する吸着基(13)と、を備えることを特徴とする。【選択図】図２
2008248134.tif 000002
【特許請求の範囲】
【請求項１】
π共役系による平面骨格を有するとともに光照射により金属酸化物の伝導帯のエネルギー準位よりも高い励起状態を有するπ共役平面体と、
π共役系による平面骨格を有するとともに前記π共役平面体の縁端に結合しその平面骨格を拡張させるπ共役拡張基と、
前記π共役拡張基に結合するとともに前記金属酸化物の表面に吸着する吸着基と、を備えることを特徴とする色素。
【請求項２】
前記π共役平面体はポルフィリン骨格を有するものであることを特徴とする請求項１に記載の色素。
【請求項３】
前記π共役拡張基はナフタレン骨格を有するものであることを特徴とする請求項１または請求項２に記載の色素。
【請求項４】
請求項１から請求項３のいずれか１項に記載の色素により表面修飾された前記金属酸化物の多孔質層を積層させた透明電極と、
前記多孔質層を挟んで前記透明電極に対向する対極と、
前記透明電極と前記対極との間に封入される電解質と、を備えることを特徴とする色素増感太陽電池。
【発明の詳細な説明】
【技術分野】
【０００１】
本発明は、光照射されるとその光エネルギーを吸収して励起する色素を用いて発電する色素増感太陽電池に関連し、特に、その色素についての技術分野に属する。
【背景技術】
【０００２】
ポルフィリン骨格を有する化合物は、生体内の化学反応によっても作られる物質であって、例えば、赤血球のヘモグロビン、ビタミンＢ１２、葉緑素のクロロフィル、生物エネルギーを生産するミトコンドリアの電子伝達系等、生理的に重要な役割を果たす物質である。
またポルフィリン骨格を有する化合物は、その中心部の窒素が、鉄やマグネシウムをはじめとする多くの元素と結びつき、安定な錯体を形成することができる。さらにポルフィリン骨格の周辺には種々の置換基を付加することができる。このため、ポルフィリン骨格を有する化合物は、特異な性質を発現するものが多く、その基本特性を探求する研究が古くから行われている。
【０００３】
図１２は、ポルフィリン骨格の構造を非対称にすることにより、その光吸収特性が変化することを示した公知の研究結果である（非特許文献１参照）。
図１２（ａ）の６−８は、ポルフィリン骨格に拡張基を付加しつつ、この拡張基を回転自在に設け、化合物の構造対称性を具備するように分子設計した例である。そして、図１２（ｃ）の６−８のデータ線は、それぞれ該当する図１２（ａ）の６−８の化合物の光吸収特性を示している。
【０００４】
図１２（ｂ）の９−１１は、それぞれの上段に位置する（ａ）の６−８の化合物に対し、前記の拡張基の回転を固定してポルフィリン骨格のπ共役平面が拡張されるようにして構造を非対称にした化合物である。そして、図１２（ｄ）の９−１１のデータ線は、それぞれ該当する図１２（ｂ）の９−１１の化合物の光吸収特性を示している。
【０００５】
図１２（ｃ）に示すように、構造の対称性を有する化合物の光吸収帯域は、波長４００ｎｍ付近を中心とするソーレ（Soret）帯と、波長５２０ｎｍ付近を中心とするとするＱ帯と、に分かれて分布している。
そして、化合物の構造を非対称にすると、図１２（ｄ）に示すように、ソーレ帯のピーク強度が低下するとともに吸収分布が長波長側にシフトすることが観察される。このように、ポルフィリン骨格の構造対称性を消失又は変化させることにより、化合物の光吸収分布が変化する特性が公知である（非特許文献１参照）。
【０００６】
また一方で、ポルフィリン骨格を有する化合物の、π共役系において平面骨格全体に広がったπ電子雲を自由に動き回るπ電子の特性を利用して、この化合物を色素に適用し有用な色素増感太陽電池を創出するための研究が進められている。
【非特許文献１】K.Kurotobi,K.S.Kin,S.B.Noh,D.Kim,and A.Osuka,Angew.Chem.Int.Ed.2006,45,3944.
【発明の開示】
【発明が解決しようとする課題】
【０００７】
しかし、図１１に示されるように、ポルフィリンの主な光吸収帯であるソーレ帯及びＱ帯は、太陽光のエネルギースペクトル分布の低波長側に偏っているために、太陽光のエネルギーの多くの部分を有効利用できない問題があった。
【０００８】
本発明は、このような問題点を解決することを課題にするものであり、光吸収帯を太陽光のエネルギースペクトル分布の中心側にシフトさせて光エネルギーの利用効率の向上を図る色素を提供することを目的とする。
【課題を解決するための手段】
【０００９】
本発明は、前記した目的を達成するために創案されたものであり、色素の発明において、π共役系平面骨格を有するとともに光照射により金属酸化物の伝導帯のエネルギー準位よりも高く励起できるπ共役平面体と、π共役系による平面骨格を有するとともに前記π共役平面体の縁端に結合しその平面骨格を拡張させるπ共役拡張基と、前記π共役拡張基に結合するとともに前記金属酸化物の表面に吸着する吸着基と、を備えることを特徴とする。
【００１０】
このような構成を発明が備えることで、π共役拡張基の結合により、π共役平面体の構造は非対称になる。これにより、π共役結合による平面骨格に広がるπ電子雲の分布に変化が生じ、π共役平面体の光吸収帯が長波長側にシフトすることになる。
さらに、光照射により励起される電子の分布はπ共役平面中その拡張基側に偏在するところ、吸着基がπ共役拡張基側に設けられていることにより、前記金属酸化物への電子注入を円滑にすることができる。
【発明の効果】
【００１１】
本発明により、太陽光のエネルギースペクトル分布の中心側に光吸収帯がシフトして光エネルギーの利用効率が向上する色素、及びこの色素を用い発電効率が向上する色素増感太陽電池を提供することができる。
【発明を実施するための最良の形態】
【００１２】
以下本発明の実施形態について図面を参照しつつ説明する。
図１を参照して本発明に係る色素増感太陽電池の実施形態について説明する。
図１（ａ）に示されるように、本実施形態に係る色素増感太陽電池１は、光照射を受ける側に位置し色素１０により表面修飾された多孔質層４を備える透明電極２と、この透明電極２と対向し間隙に電解質５を封入する対極３と、を備えて構成される。
【００１３】
このように構成されることにより色素増感太陽電池１は、透明電極２を通過した入射光により色素１０が励起され、金属酸化物６の表面に電子注入される。そして注入された電子は、透明電極２に集電される。一方、電子を失った色素１０は、電解質５から電子を受け取り、この電解質５は対極３から電子を受け取り、この対極３は外部負荷を経由して透明電極２から電子を受け取る。このような電子授受のサイクルが繰り返されることにより光エネルギーが電気エネルギーに変換されることとなる。
【００１４】
透明電極２は、通常、ガラス基板の上にＳｎＯ２やＩＴＯ（Indium. Tin. Oxide）などの導電性膜（図示せず）が塗布、蒸着されて構成されるものであって、照射光を減衰することなく透過させるとともにアノード極としての役割を果たすものである。
さらに、この透明電極２の前記導電性膜上には、多孔質層４が積層されている。
この多孔質層４は、図１（ｂ）に部分拡大断面図が示されるように、微粒子の金属酸化物６を集積させてポーラス状に形成されたものであって、その表面には後記する色素１０（適宜図２参照）が装飾されている。
さらに、このポーラス部分に電解質５が侵入し、色素１０と接触して電子交換ができるようになっている。
【００１５】
金属酸化物６は、ガラス基板の導電性膜上にナノサイズのチタニア粒子（ＴｉＯ２）をペースト状にして塗布し、これを４５０℃程度で焼結してなるものであって、焼結後形成される多孔質層４の厚みは数１０μm程度である。この多孔質層４は、多数のナノサイズのポーラスを有するため、実効表面積は透明電極２の見かけ面積の１０００倍以上に達する。
このため、この金属酸化物６の表面に色素１０を吸着させることにより、透明電極２の表面に大量の色素１０を導入することが可能となり、照射光の透過を少なくして光エネルギーの有効利用を図ることができる。
【００１６】
金属酸化物６は、バンドギャップが大きいために、可視光領域で光照射を受けても自身が有する電子が価電子帯から伝導帯に励起することはない。しかし、光照射により励起した色素１０から大量の電子が金属酸化物６の伝導帯に向けて注入されることになる。
そのような、金属酸化物６としては、ＴｉＯ２以外に、ＺｎＯ、ＳｎＯ２、ＺｒＯ２、Ｔａ２Ｏ５、Ｎｂ２Ｏ５、及びこれらの複合系が考えられるが、これらに限定されるものではない。
【００１７】
対極３は、通常、ガラス基板の上に白金を蒸着したものを用い、カソード極としての役割を果たすものである。
電解質５は、多孔質層４のポーラスに充填され、金属酸化物６への電子注入により酸化状態にある色素１０に対し、電子を供与して元の中性状態に戻す。このときＩ−イオンは電子を失ってＩ３−イオンとなるが、このＩ３−イオンは、対極３から電子を受容して再びＩ−イオンに戻る。このようにＩ−／Ｉ３−イオンは、色素１０と対極３との間を行き来して電子の供与・受容を繰り返すことにより色素増感太陽電池１の発電が継続される。
【００１８】
なお、このように酸化状態にある色素１０に電子を供与して元の中性状態に戻すためには、電解質５のエネルギー準位が色素１０の基底エネルギー準位（近似的にはＨＯＭＯ準位）より高いことが必要条件である。さらに、この電解質５のエネルギー準位と金属酸化物６のフェルミ準位(チタニアでは伝導帯のエネルギー準位に近い)との差が開放電圧Ｖｏｃ（図９（ａ）参照）の大きさに対応する。
また、電解質５は、ここで例示したような、溶液質のものに限定されることはなく、ゲル質、固体質のものも好ましく適用することができる。
【００１９】
次に、図２（適宜、図１）を参照して本発明における色素の実施形態について説明する。
図２に分子構造図が示されるように、色素１０は、π共役平面体１１と、π共役拡張基１２と、吸着基１３と、を備えて構成される。
このように構成される色素１０は、金属酸化物６の表面に吸着し、光照射されると基底エネルギー準位から金属酸化物６の伝導帯のエネルギー準位よりも高く励起されて、この伝導帯に電子を注入するものである。
このように光照射を受けて色素１０が励起してもその励起状態の寿命（励起状態が緩和されるまでの時間）は非常に短いと考えられている。このため、金属酸化物６の伝導帯への電子注入が確実に達成されるためには、色素１０が金属酸化物６の表面に直接接合していることと、色素１０の励起エネルギー準位がチタニアの伝導帯のエネルギー準位よりも高いことが必要である。
【００２０】
π共役平面体１１は、π共役系平面骨格を有するとともに光照射により金属酸化物６（図１参照）の伝導帯のエネルギー準位よりも高く励起されるものである。
ここで、π共役系とは、炭素原子間の共有結合が単結合及び二重結合が交互である結合状態を指す。すると、炭素原子同士をつないだ直線に対して垂直な軌道面を持つπ電子がπ共役平面体１１の分子全体に広がって存在（非局在化）することになる。
このように、π共役平面体１１は、π電子が非局在化していることにより、光照射により吸収した光エネルギーによって電子が励起されて、容易に電荷分離を引き起こす特異な電気的、光学的性質を示すことが知られている。
【００２１】
さらに、π共役平面体１１の分子設計においては、その励起エネルギー準位（つまりＬＵＭＯ準位）が金属酸化物６の伝導帯のエネルギー準位よりも高くなるように、かつ基底エネルギー準位（つまりＨＯＭＯ準位）が電解質５のエネルギー準位よりも低くなるように設計される。
【００２２】
このようなπ共役平面体１１としては、図示するようにポルフィリン骨格を有するものが代表的であるがこれに限定されるものではない。
ここでポルフィリンとは、４つのピロール環がα位置で４つのメチン基と交互に結合した大環状化合物とその誘導体を指す。
このポルフィリンの特徴としては、(i)頑強な平面骨格と(ii)π共役結合による強い可視光吸収とを有している点が挙げられ、ポルフィリン骨格の中央に金属原子（図ではＺｎ）を取り込み平面４座配位子として多くの錯体を形成するとともに、４箇所のメソ位およびβ-ピロール位（ポルフィリン骨格周り）を様々な置換基（図ではＡｒ（アリール基））で修飾することができる。
【００２３】
このように、ポルフィリン骨格を主体として分子構造を可変することで、色素１０のＬＵＭＯの電子密度やＨＯＭＯの電子密度を精密に制御することができる。これにより、色素１０の光吸収特性、特にその波長選択性、吸光量を変化させることができる。
【００２４】
π共役拡張基１２は、π共役系平面骨格を有するとともにπ共役平面体１１の縁端に結合しその平面骨格を平面方向に拡張させるものである。
このようなπ共役拡張基１２は、図示するようにナフタレン骨格を有するもの好ましく採用されるがこれに限定されるものではない。
このように、π共役拡張基１２が導入されることにより、色素１０の構造は、π共役平面体の対称性が崩されて非対称な構造になる。
【００２５】
吸着基１３は、π共役拡張基１２に結合するとともに金属酸化物６（図１（ｂ）参照）の表面に吸着するものである。これにより、色素１０は、吸着基１３により化学的に金属酸化物６の表面に結合し、電子移動のエネルギー障壁を低く抑えて金属酸化物６への電子注入を円滑にすることができる。
吸着基１３としては、図示するようなカルボキシル基以外のものとしては、スルフォン基、リン酸基等が挙げられる。
ところで、色素１０を多孔質層４の表面に吸着させる処理は、この多孔質層４が積層された透明電極２を、この色素１０が溶解している有機溶媒中に浸漬させる湿式プロセスにより行う。
これにより色素１０は、吸着基１３を金属酸化物６の表面に接触させて、単分子層で化学吸着することになる。そして、金属酸化物６の表面に化学吸着した色素１０はそのまま強く定着し、その上に多層となって物理吸着した色素１０は簡単に洗い流すことができる。
【００２６】
図３（ａ）は色素１０のＨＯＭＯの電子密度の高い部分を示し、図３（ｂ）はＬＵＭＯの電子密度の高い部分を示している。
ここでＨＯＭＯ（Highest Occupied Molecular Orbital：最高被占軌道）とは電子によって占有されている分子軌道のうち最もエネルギーの高い軌道をいい、ＬＵＭＯ（Lowest Unoccupied Molecular Orbital: 最低空軌道）とは電子によって占有されていない分子軌道のうち最もエネルギーの低い軌道をいう。
光照射された色素１０は、光エネルギーを吸収して基底状態から励起状態に遷移するが、その際のエネルギーギャップは、ＨＯＭＯとＬＵＭＯのエネルギー差に相当する。そして、色素１０の基底エネルギー準位はＨＯＭＯ準位として、励起エネルギー準位はＬＵＭＯ準位として、定性的にみなすことができる。
【００２７】
図３（ａ）に示されるように、実施形態の色素１０は、全体構造が非対称性を有するとともにπ共役拡張基１２側（図２参照）において金属酸化物６（図１（ｂ）参照）に吸着しているという特徴的な構造を有することに由来して、基底状態において電子注入に関与する電子密度が化学吸着基１３の側に偏在している。さらに図３（ｂ）に示されるように、色素１０は、光照射をうけて基底状態から励起状態に遷移すると、電子注入に関与する電子の高密度部分が化学吸着基１３の側にさらに拡大することがわかる。
【００２８】
次に、図４（ａ）−（ｄ）を参照して、実施形態に係る色素の合成方法について説明する。
まず図４（ａ）に示されるように、（２，４，６トリメチルフェニル）ジピロメタン（(2,4,6-trimethylphenyl)dipyrromethane）と、４カルボメトキシ−１−ナフタルデヒド（4-carbomethoxy-1-naphtaldehyde）と、２，４，６−トリメチルベンズアルデヒド（2,4,6-trimethylbenzaldehyde）とを出発材料として、リンゼイ法により環化縮合反応を行った。すると、図４（ｂ）に示されるように、５−（４カルボメトキシナフタ−１−イル）−１０，１５，２０−トリス（２，４，６−トリメチルフェニル）ポルフィリン（5-(4-carbomethoxynaphth-1-yl)-10,15,20-tris(2,4,6-trimethylphenyl)porphyrin）が収率１１％で得られた。
次に、ニッケル塩処理することにより、Ｎｉ原子を導入した５−（４−カルボメトキシナフタ−１−イル）−１０，１５，２０−トリス（２，４，６−トリメチルフェニル）ポルフィリネートニッケル（ＩＩ）（5-(4-carbomethoxynaphth-1-yl)-10,15,20-tris(2,4,6trimethylphenyl)porphyrinatonickel(II)）を得る。このように、ポルフィリン骨格の中心にＮｉ原子を先立って導入するのはポルフィリンを活性化して、酸化的に縮合環化させるためである。
最後に、塩化鉄による縮合環化、脱メタル化、カルボキシ基の加水分解、酢酸亜鉛処理することにより、Ｎｉ原子をＺｎ原子に置換、エステル基を化学吸着基に変換するとともに、４カルボメトキシナフチル基とポルフィリンとを縮環してπ共役平面が拡張するようにして、図４（ｄ）に示されるように、本発明に係る色素の実施形態である３，５−[１，８]−（４−カルボキシナフタレノ）−１０，１５，２０−トリス（２，４，６トリメチルフェニル）ポルフィネート亜鉛（ＩＩ）（3,5-[1,8]-(4-carboxynaphtaleno)-10,15,20-tris(2,4,6-trimethylphenyl)porphyrinatozink(II)）を得る。
【００２９】
次に、図５から図９を参照して、本発明の特徴的構成を具備しない比較例を例示して、これら比較例と、本実施形態の実施例との効果を対比する。
図５（ａ）に示される比較例１の色素２０は、本発明の特徴であるポルフィリン骨格（π共役結合による平面骨格）の構造の非対称性を具備しない化合物の分子構造図である。
実施例の色素１０（図２参照）と比較例１の色素２０との相違点は、π共役平面体１１とπ共役拡張基１２とが縮環されているか否かの点にあり、比較例１の色素２０では、π共役拡張基１２がπ共役平面体１１に対して回転自在に結合している。
【００３０】
図７（ａ）に比較例１の色素の合成手順を示す。
比較例１の色素２０の合成は、図４（ｂ）で作製した化合物に対し、加水分解、亜鉛挿入により行った。
【００３１】
図５（ｂ）に示される比較例２の色素３０は、ポルフィリン骨格の構造が非対称性である本発明の特徴を具備しているが、本発明の他の特徴である吸着基がπ共役拡張基側に結合される要件を満たしていない色素の分子構造図である。
図７（ｂ）に比較例２の色素の合成手順を示す。
比較例２の色素３０の合成は、出発材料として、（２，４，６トリメチルフェニル）ジピロメタンと、４−メトキシ−１−ナフトアルデヒド（4-methoxy-1-naphtoaldehyd）と、４−カルボメトキシ−１−ベンズアルデヒド（4-carbomethoxy-1-benzaldehyde）とを用いる点を除き、他は、実施例の合成方法について説明した図４（ａ）−（ｄ）の工程と同じであるのでその説明を援用することとして記載を省略する。
【００３２】
図６（ａ）は比較例２の色素３０のＨＯＭＯの電子密度の高い部分を示し、図６（ｂ）はＬＵＭＯの電子密度の高い部分を示している。
比較例２の色素３０は、全体構造が非対称性を有しているが、実施例（図３参照）と異なり、π共役拡張基１２とは反対側で金属酸化物６に吸着している構造に由来して、基底状態において全体的に電子密度が化学吸着基１３の反対側に偏在している。
さらに図６（ｂ）に示されるように、比較例２の色素３０は、光照射をうけて基底状態から励起状態に遷移しても、化学吸着基１３の反対側の方が電子密度が高いことに変わりはない。
【００３３】
図８は、本実施形態の色素１０（図２参照）を表面に化学吸着させた多孔質層４（図１参照）が積層された透明電極２に紫外−可視光を透過させその吸収度を測定して得られた紫外可視吸収スペクトル（実施例）に、この色素１０に代えて色素２０（図５（ａ）参照）を装飾して得られたスペクトル（比較例１）、色素１０に代えて色素３０（図５（ｂ）参照）を装飾して得られたスペクトル（比較例２）を重ね書きして対比したグラフである。
【００３４】
図示されるように、全体構造が対称である色素２０（図５（ａ）参照）による比較例１では、ポルフィリンに固有の吸収帯として４００ｎｍ付近にソーレ帯、５５０ｎｍ付近にＱ帯が観測される。
これに対して、全体構造が非対称である色素１０（図２参照）による実施例及び色素３０（図５（ｂ）参照）による比較例２では、ポルフィリンに固有のソーレ帯、及びＱ帯は長波長側にシフトするとともに吸光度も増大するのが観測される。
図８に示されるスペクトルの面積を積分した値は、この酸化チタンに化学吸着した色素の全吸収光子量に相当する。この面積の違いを見ると、実施例は比較例１より約４倍大きくなっている。これより環拡張した実施例は環拡張されていない比較例１と比べて光吸収光子量が大きくなっていることがわかる。
一般的なπ共役系のポルフィリンでは多くの場合、π共役拡張した分子がπ共役拡張していない分子よりもスペクトルの積分値が小さくなる。本発明で実施した実施例と比較例２の場合、両者ともπ共役拡張していない比較例１よりもスペクトルの積分値が大きくなっている。この理由は必ずしも明確ではないが、π共役拡張が実施例と比較例２の環拡張構造の場合、分子自由回転が阻害されているために、分子が細密に吸着しやすい。そのため、酸化チタン上での吸着分子の数を増加させることができる。
この効果によって、単にスペクトルの吸収端が長波長側にシフトするだけではなく、全体の吸収強度も増大することがわかる。
【００３５】
図９（ａ）は本実施形態に係る色素１０（図２参照）を採用した色素増感太陽電池１（図１参照）の電流−電圧曲線（Ｉ−Ｖ曲線；実施例）に、色素２０（図５（ａ）参照）を採用したもののＩ−Ｖ曲線（比較例１）、色素３０（図５（ｂ）参照）を採用したもののＩ−Ｖ曲線（比較例２）を重ねがきして対比したグラフである。
【００３６】
図示されるように、短絡電流密度Ｊｓｃは、実施例において１０．６ｍＡ／ｃｍ２、比較例１において６．７ｍＡ／ｃｍ２、比較例２において３．６ｍＡ／ｃｍ２の値を示した。また、開放電圧Ｖｏｃは、実施例において０．６２Ｖ、比較例１において０．６１Ｖ、比較例２において０．５３Ｖの値を示した。
そして、変換効率ηについて求めると、実施例において４．１％、比較例１において２．８％、比較例２において１．１％の値が得られた。
このように、短絡電流密度Ｊｓｃ、開放電圧Ｖｏｃ及び変換効率ηのいずれをとっても、実施例は、比較例１，２に対して優れた結果を示している。
【００３７】
図９（ｂ）は本実施形態に係る色素１０（図２参照）を採用した色素増感太陽電池１（図１参照）のアクションスペクトル（実施例）に、色素２０（図５（ａ）参照）を採用したもののアクションスペクトル（比較例１）、色素３０（図５（ｂ）参照）を採用したもののアクションスペクトル（比較例２）を重ねがきして対比したグラフである。
このアクションスペクトルは、入射単色光当たりの光電変換効率（ＩＰＣＥ；Incident Photon-to-Current Efficiency）を測定した結果である。
【００３８】
図示されるように、全体構造が非対称である色素１０（図２参照）による実施例及び色素３０（図５（ｂ）参照）による比較例２では、全体構造が対称である比較例１の色素２０（図５（ａ）参照）に対して、アクションスペクトルが長波長側にシフトして観測された。
このように、アクションスペクトルが長波長側にシフトするのは、色素の全体構造が非対称構造をとることにより、π共役結合の平面骨格に広がるπ電子雲の分布が変化したことを反映した結果と考えられる。
【００３９】
さらに、π共役拡張基１２の側に化学吸着基１３を有する実施例と、π共役拡張基１２とは反対側に化学吸着基１３を有する比較例１とを対比すると、全ての波長領域において、実施例のほうがＩＰＣＥ値が二倍程度またはそれ以上の優れた値をとることが観測された。
このように、実施例においてアクションスペクトルのＩＰＣＥ値が全波長において向上するのは、図３，６を参照して説明したように、π共役拡張基１２の側において電子注入に関わる電子の密度が向上するとともに、金属酸化物６までの距離が短いことにより、光照射により電子が励起された後その多くが緩和する前に電子注入を完了させることが可能なためと考えられる。
これにより、実施例の色素によれば、太陽光のスペクトル分布により一致したアクションスペクトルが得られるとともにより高い変換効率が達成される。
【００４０】
図１０は本発明における色素の他の実施形態を示す分子構造図である。
図１０（ａ）は、π共役拡張基１２’として、実施形態のナフタレン骨格を有するものに代え、ピレン骨格を有するものとしたものである。
このように、π共役拡張基１２’は、複数のベンゼン環が直線状又は平面状に縮合した構造を持つ縮合環化合物を採用することができる。
図１０（ｂ）は、π共役拡張基１２”として、ポルフィリン環を採用したものである。
【００４１】
以上のように本実施形態は本発明を説明するための一例であり、本発明は前記した実施形態に限定されるものでなく、発明の要旨の範囲内で種々の変形が可能である。例えば、π共役平面体１１では、ポルフィリン骨格を有するものを例示したが、π共役結合による平面骨格を有する化合物であれば広く適用することができる。
またπ共役拡張基１２も、縮合環化合物やポルフィリン環を採用したものを例示したがπ共役結合による平面骨格を有する化合物であれば広く適用することができる。
【図面の簡単な説明】
【００４２】
【図１】（ａ）は本発明の色素増感太陽電池の実施形態を示す概念図であり、（ｂ）はその多孔質層の部分拡大断面図である。
【図２】本発明における色素の実施形態を示す分子構造図である。
【図３】（ａ）は実施形態に係る色素分子のＨＯＭＯの電子密度の高い部分を示した図であり、（ｂ）は実施形態に係る色素分子のＬＵＭＯの電子密度の高い部分を示した図である。
【図４】（ａ）−（ｄ）は実施形態に係る色素の合成手順を示す図である。
【図５】（ａ）は本発明の実施形態と対比するための比較例１であってポルフィリン骨格（π共役結合による平面骨格）の構造が非対称でない色素の分子構造図であり、（ｂ）は本発明の実施形態と対比するための比較例２であってポルフィリン骨格の構造が非対称であるが吸着基がπ共役拡張基側に結合されていない色素の分子構造図である。
【図６】（ａ）は比較例２に係る色素分子のＨＯＭＯの電子密度の高い部分を示した図であり、（ｂ）は比較例２に係る色素分子のＬＵＭＯの電子密度の高い部分を示した図である。
【図７】（ａ）は比較例１に係る色素の合成手順を示す図であり、（ｂ）は比較例２に係る色素の合成手順を示す図である。
【図８】本実施形態の色素を表面に装飾させた多孔質層が積層された透明基板を測定して得られた紫外可視吸収スペクトル（実施例）に、本実施形態の色素に代えて比較例１の色素を修飾して得られたスペクトル（比較例１）、本実施形態の色素に代えて比較例２の色素を修飾して得られたスペクトル（比較例２）を重ねがきして対比したグラフである。
【図９】（ａ）は本実施形態に係る色素を採用した色素増感太陽電池のＩ−Ｖ曲線に、比較例１の色素を採用したもののＩ−Ｖ曲線、比較例２の色素を採用したもののＩ−Ｖ曲線を重ねがきして対比したグラフであり、（ｂ）は色素増感太陽電池のアクションスペクトルついて同様の対比をしたグラフである。
【図１０】本発明における色素の他の実施形態を示す分子構造図である。
【図１１】ポルフィリンの光吸収帯と、太陽光のエネルギースペクトルとを対比して示すグラフである。
【図１２】本発明の背景技術を説明する図である。
【符号の説明】
【００４３】
１      色素増感太陽電池
２      透明電極
３      対極
４      多孔質層
５      電解質
６      金属酸化物（ＴｉＯ２）
１０    色素
１１    π共役平面体
１２，１２’，１２”  π共役拡張基
１３    吸着基（化学吸着基）
Ｊｓｃ  短絡電流密度
Ｖｏｃ  開放電圧
【図１】
2008248134.tif 000003
【図２】
2008248134.tif 000004
【図３】
2008248134.tif 000005
【図４】
2008248134.tif 000006
【図５】
2008248134.tif 000007
【図６】
2008248134.tif 000008
【図７】
2008248134.tif 000009
【図８】
2008248134.tif 000010
【図９】
2008248134.tif 000011
【図１０】
2008248134.tif 000012
【図１１】
2008248134.tif 000013
【図１２】
2008248134.tif 000014